ГЛАЗУРЬ
GLAZING

Изобретение относится к технологии силикатов и касается составов глазурей для нанесения на керамические изделия хозяйственно-бытового назначения, плитку.
Известна глазурь, включающая, мас.%.: измельченный природный барит 30-80; стекло (или фритта), плавящееся при температуре 600-950°C 20-70 [1].
Задача изобретения состоит в повышении термостойкости глазури.
Технический результат достигается тем, что глазурь, включающая измельченный природный барит, стекло, плавящееся при температуре 600-950°C, в качестве стекла содержит тарное стекло и дополнительно - костяную золу и оксид кадмия при следующем соотношении компонентов, мас.%.: измельченный природный барит 8-12; тарное стекло 74-80; костяная зола 8-12; оксид кадмия 2-4.
В таблице приведены составы глазури.
Таблица
Компоненты
Содержание в составах, мас.%:
№1
№2
№3
Измельченный
природный барит
12
10
8
Тарное стекло
74
77
80
Костяная зола
12
10
8
Оксид кадмия
2
3
4
Термостойкость,
Циклы
15-17
15-17
15-17
Глазурь получают следующим образом.
Подготавливают и по отдельности измельчают до полного прохождения через сетку №008 природный барит и тарное стекло. Компоненты (природный барит, тарное стекло, костяную золу, оксид кадмия) дозируют и смешивают в требуемых количествах, добавляют воду и тщательно перемешивают. Влажность глазурной суспензии принимают 45-50%.
Готовую глазурную суспензию наносят (методами напыления, полива, окунания) на поверхность керамического изделия, сушат на воздухе и обжигают, например, в электропечи при температуре 900-1000°C.
Источники информации
1. Патент №2117608 Франции, МКИ C04B 41/00, C03C 5/00, 1972.